(57)【特許請求の範囲】
【請求項１】
炉頂から酸化鉄を主体とする鉄原料とコークスとを装入し、鉱石層とコークス層とを交互に形成する高炉操業方法であって、
前記鉱石層は、還元粉化指数の異なる複数の鉄原料とコークスとを含んでおり、
前記鉱石層を形成するための原料の装入の１チャージを、炉中心部への装入バッチと当該炉中心部より炉壁側の炉周辺部への装入バッチとの少なくとも２バッチに分割し、前記炉周辺部への装入バッチ中の還元粉化指数が基準値以上の鉄原料の比率、及び前記炉周辺部への装入バッチ中のコークスの比率が、それぞれ前記炉中心部への装入バッチ中の比率と比較して高くなるように前記原料を装入するものであり、
前記炉周辺部は、高炉の半径をＲ、高炉の中心からの半径方向の位置をｒとしたときの高炉の無次元半径ｒ／Ｒが０．７以上１以下の領域で設定されるとともに、前記炉中心部は、前記高炉の無次元半径ｒ／Ｒが０以上０．７未満の領域で設定されることを特徴とする高炉操業方法。
【請求項２】
還元粉化指数が前記基準値以上の鉄原料は、高結晶水含有の塊鉱石であることを特徴とする請求項１に記載の高炉操業方法。
【発明の詳細な説明】
【技術分野】
【０００１】
本発明は、高炉の操業方法に関し、特に炉頂から装入される原燃料品質の変動に対応して、還元材比を維持しながら、安定した操業を可能にする高炉操業方法に関する。
【背景技術】
【０００２】
高炉は巨大な向流移動層反応炉であり、炉頂部から酸化鉄を主体とする鉄原料である酸化鉄原料（焼結鉱や塊鉱石）とコークスとを装入し、炉下部の羽口から吹き込まれる熱風によりコークスを燃焼させ、生成したＣＯを含む還元性ガスで酸化鉄原料中の酸化鉄を還元し、銑鉄を製造する。近年では環境問題の観点から、高炉操業は低還元材比操業を指向しているが、この場合には、コークス比の低下により炉内の通気抵抗が増大する。そのため、粉発生量の少ない高炉装入物を使用することにより、通気改善を図る必要があり、一般的には、焼結鉱の還元粉化性改善による通気性改善、及びコークスの冷間強度上昇による通気性改善が実施されている。
【０００３】
焼結鉱の還元粉化性は還元粉化指数（ＲＤＩ）で、コークスの冷間強度はドラム試験１５０回転指数である冷間強度指数（ＤＩ）で、それぞれ数値化されている。焼結鉱の還元粉化性の改善（低ＲＤＩ化）、及びコークスの冷間強度改善（高ＤＩ化）は、炉内における粉の発生量を低減し、通気性を改善することによって、高炉操業の安定性に寄与することが知られている。しかし、焼結鉱の還元粉化の対策として行われる低ＲＤＩ化、及びコークス粉化の対策として行われる高ＤＩ化は、それぞれ高品位の鉄鉱石及び石炭を原料として行なう必要があるため、製造コストを増大させる傾向にある。特に、鉄原料として装入される焼結鉱や塊鉱石は、装入量が多いことや、その配合比率・銘柄により性状が大きく異なるため、この影響が大きい。
【０００４】
高品位の鉄鉱石、石炭を用いないでも、炉内における粉の発生量を低減することのできる高炉操業方法として、例えば、特許文献１に記載の技術がある。これは、鉄原料の一部または全部が高炉装入前に還元率１１〜３０％に還元されているものを用いる方法である。
【０００５】
また、高ＲＤＩ焼結鉱及び低ＤＩコークスのような、低品位な原燃料を使用した高炉操業においても、還元材比を増加させずに、安定した操業を、低コストで継続することができる高炉操業方法として、例えば、特許文献２に記載の技術がある。これは、焼結鉱の還元粉化指数が基準値以上の場合や、コークスの強度指数が基準値以下の場合には、還元材比を増加させることなく酸化鉄原料の一部をスクラップで代替する方法である。
【先行技術文献】
【特許文献】
【０００６】
【特許文献１】特開２００２−２５６３１０号公報
【特許文献２】特開２００８−２４００２８号公報
【発明の概要】
【発明が解決しようとする課題】
【０００７】
しかしながら、上記特許文献１に記載の高炉操業方法にあっては、回転炉床炉などのクロスフロー型移動層や、シャフト型移動層を用いて鉄鉱石中のＦｅ2０3（ヘマタイト）を全て還元してＦｅ3０4（マグネタイト）やＦｅＯの状態に変化させて、還元率１１〜３０％に還元された鉄原料を製造する必要がある。そのため、新たな設備投資が必要となり、コストアップにつながる。
【０００８】
また、上記特許文献２に記載の高炉操業方法にあっては、酸化鉄原料の一部をスクラップで代替することで、炉内の通気性を維持することができるものであるが、スクラップは焼結鉱や塊鉱石と比べて高価であるため、やはりコストアップにつながる。
そこで、本発明は、高ＲＤＩの鉄原料のように低品位な原料を使用した高炉操業においても、還元材比を増加させずに、低コストで、安定した操業を継続することができる高炉操業方法を提供することを課題としている。
【課題を解決するための手段】
【０００９】
上記課題を解決するために、本発明に係る高炉操業方法は、炉頂から酸化鉄を主体とする鉄原料とコークスとを装入し、鉱石層とコークス層とを交互に形成する高炉操業方法であって、前記鉱石層は、還元粉化指数の異なる複数の鉄原料とコークスとを含んでおり、前記鉱石層を形成するための原料の装入の１チャージを、炉中心部への装入バッチと当該炉中心部より炉壁側の炉周辺部への装入バッチとの少なくとも２バッチに分割し、前記炉周辺部への装入バッチ中の還元粉化指数が基準値以上の鉄原料の比率、及び前記炉周辺部への装入バッチ中のコークスの比率が、それぞれ前記炉中心部への装入バッチ中の比率と比較して高くなるように前記原料を装入するものであり、前記炉周辺部は、高炉の半径をＲ、高炉の中心からの半径方向の位置をｒとしたときの高炉の無次元半径ｒ／Ｒが０．７以上１以下の領域で設定されるとともに、前記炉中心部は、前記高炉の無次元半径ｒ／Ｒが０以上０．７未満の領域で設定されることを特徴としている。
このように、鉱石層を鉄原料（焼結鉱）とコークスとの混合層とすると、鉱石層を焼結鉱単独とする場合と比較して還元粉化率を低減することができる。
【００１０】
また、鉱石層とコークス層とを交互に形成する際、炉周辺部への装入バッチ中の還元粉化指数が基準値以上の鉄原料（高ＲＤＩの鉄原料）の比率と、炉周辺部への装入バッチ中のコークスの比率とが、それぞれ炉中心部への装入バッチ中の比率と比較して高くなるように原料を装入すると炉周辺部の鉱石層中に混合される還元粉化指数が基準値以上の鉄原料（高ＲＤＩの鉄原料）の比率と、炉周辺部の鉱石層中に混合されるコークスの比率とが、それぞれ炉中心部の鉱石層と比較して高くなるので、炉周辺部における鉄原料の還元粉化率を低減することができる。その結果、還元粉化による炉周辺部の通気性不良を抑制することができる。
【００１１】
さらに、混合コークスの比率を制御する際には、全体のコークス量を増やすことがないため、還元材比を増加せずに通気性を改善することができる。
したがって、高ＲＤＩの鉄原料のような低品位な原料を使用する場合であっても、高炉内の通気性を改善することができ、還元材比を増加せずに安定した操業を継続することができる。すなわち、低ＲＤＩの鉄原料のような高品位な原料を用いて通気性改善を図る場合と比較して、コストを削減することができる。
このように、原燃料性状の向上やコストアップ、還元材比の増加を行うことなく、安定した操業を継続することができる高炉操業方法とすることができる。
【００１２】
また、高炉の無次元半径ｒ／Ｒが０．７以上１以下の領域は、炉中心に比べ５００〜７００℃の低温領域が広範囲に広がっている。還元粉化による炉内の通気性不良が問題となるのは装入物が低温領域に長く留まるこの領域であることから、０．７≦ｒ／Ｒ≦１の領域内で上記炉周辺部を設定することで、非常に効果的に還元粉化を抑制し、炉内の通気性を改善することができる。
【００１３】
さらに、上記において、還元粉化指数が前記基準値以上の鉄原料は、高結晶水含有の塊鉱石であることを特徴としている。
高結晶水含有の塊鉱石は、高炉で一般的に使用される他の塊鉱石類に比べて還元粉化指数ＲＤＩが高く、通気抵抗悪化を引き起こし易い。このような鉄原料を用いた場合であっても、効果的に通気性を改善することができ有用である。
【発明の効果】
【００１４】
本発明によれば、炉頂から装入される鉱石層を形成するための原料（鉄原料と混合コークス）を制御し、炉周辺部の鉱石層中の高ＲＤＩの鉄原料の比率、及び炉周辺部の鉱石層中のコークスの比率を、それぞれ炉中心部の鉱石層中の比率と比較して高くする。そのため、高ＲＤＩの鉄原料のような低品位な原料を使用した高炉操業においても、還元材比を増加やコストアップを伴うことなく高炉内の通気性改善を図ることができ、安定した操業を継続することができる。
【図面の簡単な説明】
【００１５】
【図１】還元試験装置の構成を示す図である。
【図２】還元試験条件を示す図である。
【図３】還元試験結果を示す図である。
【図４】反応速度定数および拡散係数の違いを示す図である。
【図５】本発明に係る鉱石層とコークス層を模式的に示す側面断面図である。
【図６】本発明に係る鉱石層とコークス層を模式的に示す側面断面図である。
【発明を実施するための形態】
【００１６】
以下、本発明の実施の形態を図面に基づいて説明する。
本発明者らは、鉱石層中に混合して装入するコークス量が高炉操業に及ぼす影響を調査するために、図１に示す装置を用いて還元試験を行った。
図中、試料１０は、内径１００ｍｍφの黒鉛るつぼ１１に充填されている。黒鉛るつぼ１１は、加熱炉１２内に設置する。加熱炉１２は、パンチ棒１３と、熱電対１４と、ヒーター１５と、炉芯管１６とを備える。パンチ棒１３は、図示しないエアシリンダ等により駆動され、試料１０に対して荷重を付加するようになっている。また、図中符号１７は混合ガス（Ｎ2／ＣＯ／ＣＯ2）、符号１８は排ガス（ガス分析）、符号１９は滴下物サンプリング装置である。
このような還元装置を用い、高炉内を模擬したガス組成、温度、荷重をプログラムで制御して実験を行った。図２に試験条件として設定したガス組成、温度、荷重を示す。
【００１７】
試料１０は、粒径１０ｍｍ〜１５ｍｍの焼結鉱と粒径１０ｍｍ〜１５ｍｍのコークスとを混合させた、焼結鉱とコークスの混合層（発明例）と、粒径１０ｍｍ〜１５ｍｍの焼結鉱単独（比較例）とを用いて実験を行った。
実験は、図２に示す条件下で昇温還元を行った。同等の試料を６段階の温度条件分用意し、それぞれ温度が５００℃、６００℃、７００℃、８００℃、９００℃、１０００℃に到達した時点で昇温を中断して焼結鉱を取り出した。
この還元実験を上記発明例と上記比較例について実施し、得られた焼結鉱に対して、ＪＩＳ Ｍ ８７２０に規定された転動試験により機械的負荷を与えて回転粉化を行い、その後、篩分けを行って２．８ｍｍ角の網を通過したもの（−２．８ｍｍ）の割合を還元粉化率とした。
【００１８】
図３は、還元試験結果を示す図である。この図３は、横軸に温度（℃）、縦軸に還元粉化率（％）をとり、焼結鉱単独の場合（実線α）と焼結鉱とコークスの混合層の場合（破線β）についてそれぞれ示している。
この図３に示すように、６００℃までは焼結鉱単独の場合、焼結鉱とコークスの混合層の場合いずれにおいても還元粉化率はほぼ同等の値を示す。ところが、７００℃以上では焼結鉱とコークスの混合層の方が還元粉化率は低くなる。
【００１９】
図４は、焼結鉱単独の場合（α）及び焼結鉱とコークスの混合層の場合（β）において、それぞれ９００℃における等温還元実験を行い、そこから得られた実験結果をもとに導出した反応速度定数および拡散係数を示したものである。ここで、反応速度定数および拡散係数は、『「ＣＯ−ＣＯ2混合ガスによる酸化鉄ペレットの段階ごと還元」，鉄と鋼，Ｖｏｌ６３（１９７７），ｐ１０９９−１１０７』に示される一界面未反応核モデルを使用した還元解析からそれぞれ求めた。
【００２０】
この図４に示されるように、焼結鉱とコークスの混合層の場合（β）は、焼結鉱単独の場合（α）と比較して反応速度定数が増加して拡散係数が低下している。すなわち、コークスを混合して装入することで焼結鉱の反応速度が増加し、これに起因して、焼結鉱粒子内におけるガス拡散が低下しており、より表面反応的な反応形態へと変化したことがわかる。
【００２１】
焼結鉱は還元反応による亀裂発生によって粉化現象が生じると考えると、コークスを混合して装入した場合には、還元反応が焼結鉱粒子表面側で促進されることでトポケミカルに進行するため、粒子内部への亀裂進展が抑制され、還元粉化率が低くなると考えられる。
以上により、鉱石層中にコークスを混合して装入する方法は、高炉の通気性を改善して還元粉化を抑制する効果があることが分かった。
そこで、本実施形態では、炉頂から酸化鉄を主体とする鉄原料とコークスとを装入することで、コークス層と鉱石層とを交互に形成するものとし、鉱石層を鉄原料とコークスとでなる混合層とする。
【００２２】
また、一般に、高炉の炉壁側（以下、炉周辺部と称す）の通気性改善が、高炉全体の通気性改善に大きな影響を及ぼすことが知られている。そこで、本実施形態では、炉周辺部の鉱石層中に混合されるコークスの量を増やすことで、炉周辺部の通気性を改善する。このとき、鉱石層中に混合される全体のコークス量（平均混合コークス量）を変えずに、炉周辺部の鉱石層中に混合されるコークスの比率を炉中心部に対して増やすようにする。これにより、還元材比の増加やコストアップを伴わずに炉内の通気性改善を図ることができる。
【００２３】
ここで、炉周辺部は、高炉の半径をＲ、高炉の中心からの半径方向の位置をｒとしたときの高炉の無次元半径ｒ／Ｒが、０．７以上１以下となる領域とする。なお、無次元半径ｒ／Ｒは、０≦ｒ／Ｒ≦１となる値であり、高炉の中心で０、高炉の炉壁で１となる。ｒ／Ｒが０．７の位置および０．７の位置よりも炉壁側の領域は、炉中心に比べ鉄原料の還元粉化が最も発生しやすい５００〜７００℃の低温領域が広範囲に広がっている。そのため、この領域の還元粉化を抑制することができれば、通気性が大きく改善され、安定操業が見込まれると考えられる。
【００２４】
さらに、高炉操業を低コストで継続するために、鉄原料中には、還元粉化指数が比較的高い低品位な鉄原料（高ＲＤＩの鉄原料）と、還元粉化指数が比較的低い高品位な鉄原料（低ＲＤＩの鉄原料）とを混合して用いるのが一般的である。
混合コークス量を増加した炉周辺部は、還元粉化が抑制されると考えられるため、この炉周辺部に高ＲＤＩの鉄原料を装入すれば、高ＲＤＩの鉄原料の還元粉化が抑制され、低品位な高ＲＤＩの鉄原料を使用した場合であっても高炉全体の通気性を維持できると考えられる。そこで、本実施形態では、高ＲＤＩの鉄原料を炉周辺部に多配合するようにする。
【００２５】
このように、本実施形態では、鉱石層を形成する原料として、ＲＤＩ値の異なる複数の鉄原料とコークスとを含む原料を用い、炉周辺部の鉱石層中に混合される高ＲＤＩの鉄原料の比率、及び炉周辺部の鉱石層中に混合されるコークスの比率が、それぞれ炉中心部の鉱石層と比較して高くなるように原料を装入する。ここで、高ＲＤＩの鉄原料とは、ＲＤＩ値が予め設定した基準値（ＲＤＩ値：３５％）以上である鉄原料のことをいう。また、炉周辺部とは、高炉の無次元半径ｒ／Ｒが０．７以上１以下の領域のことをいう。
【００２６】
図５及び図６は、本発明に係る高炉操業方法を用いて形成した鉱石層とコークス層を模式的に示す側面断面図である。
図中、符号１は炉壁、符号２は高炉の中心軸である。本実施形態では、炉頂から酸化鉄を主体とする鉄原料とコークスとを装入することで、コークス層（３ａ，３ｂ）と鉱石層（４ａ，４ｂ）とを交互に形成する。ここで、図５は鉱石層４ｂを形成する前の状態、図６は鉱石層４ｂを形成した後の状態を示している。
【００２７】
このとき、コークス層を形成する１チャージ分のコークスを２バッチに分割して装入するものとし、１バッチ目でコークス層３ａを形成し、２バッチ目でコークス層３ｂを形成する。また、鉱石層を形成するための原料の装入の１チャージを、炉中心部への装入バッチと当該炉中心部より炉壁側の炉周辺部への装入バッチとの２バッチに分割し、１バッチ目で炉中心部の鉱石層４ａを形成し、２バッチ目で炉周辺部の鉱石層４ｂを形成する。
【００２８】
酸化鉄を主体とする鉄原料としては、焼結鉱、塊鉱石、ペレット、高炉・転炉・電気炉等の冶金炉から発生するダストなどを用いることができる。また、鉱石層を形成する原料には、ＲＤＩ値の異なる複数の鉄原料とコークスとが混合されている。本実施形態では、炉周辺部の鉱石層４ｂに含まれる高ＲＤＩの鉄原料の比率を、炉中心部の鉱石層４ａに含まれる高ＲＤＩの鉄原料の比率と比較して高くする。さらに、炉周辺部の鉱石層４ｂに含まれるコークスの比率を、炉中心部の鉱石層４ａに含まれるコークスの比率と比較して高くする。
【００２９】
高ＲＤＩの鉄原料としては、高結晶水含有の塊鉱石（結晶水を４．０質量％以上含有）を用いる。
原料を炉周辺部に装入する方法は、高炉設備により異なり、例えば、ムーバブルアーマーの突出し量を調整する方法や、旋回シュートの傾動角を調節する方法等がある。このときの平均装入位置は、ｒ／Ｒが０．７の位置であればよい。また、ベル−ムーバブルアーマー装入であっても、ベルレス装入で壁側から中心に向けて装入する順傾動装入であっても、更には中心から壁側に向けて装入する逆傾動装入であってもよい。
【００３０】
鉱石層４を形成する際には、上述したように、先ず１バッチ目で炉中心部に鉱石層４ａを形成した後、２バッチ目で炉周辺部に鉱石層４ｂを形成する。図５に示すように、１バッチ目で中心部〜中間部に原料を留めた状態で、２バッチ目の原料を炉周辺部に装入するので、２バッチ目に装入された原料は、鉱石層４ａの形成後に炉周辺部に形成されるポケット部５に安定して装入される。このように、鉱石層４を形成するための原料を炉中心部へ装入する１バッチ目に引き続き、２バッチ目で鉱石層４を形成するための原料を炉周辺部に装入するので、２バッチ目に装入する原料の中心部への流れ込みを起こりにくくして、図６に示すような安定した混合層を形成することができる。
【００３１】
（実施例）
以下、実施例により本発明の効果を具体的に説明する。
ここでは、内容積５０００ｍ3の高炉を用い、炉頂から酸化鉄を主体とする鉄原料とコークスとを装入して鉱石層とコークス層とを交互に形成する際に、鉱石層を形成する原料を２バッチに分割して１バッチ目を炉中心部に装入、２バッチ目を炉周辺部に装入する装入方法で操業を行った。
比較例１として、還元材比：４９５ｋｇ／ｔ、鉄原料の平均ＲＤＩ値：３５％、平均混合コークス量：１１０ｋｇ／ｔとして操業を行い、これを基準とした。この比較例１では、炉中心部と炉周辺部とで、鉄原料の平均ＲＤＩ値および混合コークス量を等しくしている。
【００３２】
また、比較例２として、鉄原料の平均ＲＤＩ値、平均混合コークス量および周辺部混合コークス量は比較例１と等しくし、高ＲＤＩの鉄原料を炉周辺部に多配合して（周辺部ＲＤＩ値：３８％）操業を行った。
さらに実施例として、平均ＲＤＩ値および平均混合コークス量は比較例１と等しくし、高ＲＤＩの鉄原料を炉周辺部に多配合すると共に（周辺部ＲＤＩ：３８％）、炉周辺部の混合コークス量を増加させて（周辺部混合コークス量：１３３ｋｇ／ｔ）操業を行った。
上記の方法でそれぞれ操業を行い、通気抵抗指数と還元材比とを調査した。その結果を表１に示す。
【００３３】
【表１】
0005768563.tif 000002
【００３４】
表１を参照すると、比較例２では、比較例１に対して通気抵抗指数と還元材比とが増加していることがわかる。すなわち、混合コークス量を炉中心部と炉周辺部とで変えることなく、炉周辺部のＲＤＩ値を高くするだけだと、通気性が悪化して操業が不安定となり、還元材比が増加してしまう。
【００３５】
一方、実施例では、比較例１に対して通気抵抗指数と還元材比とが低減していることがわかる。このように、鉱石層を形成する原料の装入に際し、炉周辺部への装入バッチ中の還元粉化指数ＲＤＩが高い鉄原料の比率を炉中心部への装入バッチ中の比率と比較して高めると共に、炉周辺部への装入バッチ中のコークスの比率を炉中心部への装入バッチ中の比率と比較して高めることで、高炉内の通気性を改善することができ、還元材比を低下することができる。これにより、高炉操業の安定性を向上することができる。
【００３６】
このように、鉱石層を鉄原料とコークスとの混合層とし、炉周辺部の混合コークス量を炉中心部に対して増やすので、炉周辺部の通気性を改善することができ、効果的に高炉全体の通気性を改善することができる。また、炉周辺部の混合コークス量を炉中心部に対して増やす際には、全体のコークス量を増やすことなく、炉周辺部の鉱石層中に混合されるコークスの比率を炉中心部と比較して高めるようにするので、還元材比を増加せずに通気性を改善することができる。
【００３７】
また、高ＲＤＩの鉄原料のような低品位な原料を使用する場合であっても、高ＲＤＩの鉄原料を炉周辺部に多配合することで、高炉内の通気性を維持することができる。したがって、低ＲＤＩの鉄原料のような高品位な原料を用いて通気性改善を図る場合と比較して、コストを削減することができる。
さらに、炉周辺部を無次元半径ｒ／Ｒが０．７以上１以下の領域とするので、鉄原料の還元粉化を効果的に抑制することができ、通気性が大きく改善され、安定操業を継続することができる。
以上のように、原燃料性状の向上やコストアップ、還元材比の増加を行うことなく、高炉内の通気性を改善して、安定した操業を継続することができる高炉操業方法とすることができる。
【００３８】
（変形例）
なお、上記実施形態においては、鉱石層を形成する際、１チャージ分の原料を２バッチに分割して装入する場合について説明したが、３バッチ以上としてもよい。
また、上記実施形態においては、高ＲＤＩの鉄原料として高結晶水含有の塊鉱石を使用する場合について説明したが、ＲＤＩ値が基準値以上となる鉄原料であれば、焼結鉱及び塊鉱石の何れであってもよい。
さらに、上記実施形態では、高炉の無次元半径ｒ／Ｒが０．７以上１以下の領域を炉周辺部として設定する場合について説明したが、無次元半径ｒ／Ｒが０．７以上１以下の領域内であればよく、例えば、無次元半径ｒ／Ｒが０．８５以上１以下の領域を炉周辺部としても同様の効果が得られる。
【符号の説明】
【００３９】
１…炉壁、２…高炉の中心軸、３ａ，３ｂ…コークス層、４ａ，４ｂ…鉱石層、５…ポケット部、１０…試料、１１…黒鉛るつぼ、１２…加熱炉、１３…パンチ棒、１４…熱電対、１５…ヒーター、１６…炉芯管、１７…混合ガス（Ｎ2／ＣＯ／ＣＯ2）、１８…排ガス（ガス分析）、１９…滴下物サンプリング装置
【図１】
0005768563.tif 000003
【図２】
0005768563.tif 000004
【図３】
0005768563.tif 000005
【図４】
0005768563.tif 000006
【図５】
0005768563.tif 000007
【図６】
0005768563.tif 000008